(57)【特許請求の範囲】
【請求項１】
フィルム基材の少なくとも一方の面の最外層として剥離層を有する剥離フィルムであって、
前記剥離層を備える側の剥離フィルム表面の視感平均反射率が０．５％以上２．５％以下であり、且つ、
前記剥離層を備える側の剥離フィルム表面の分光反射率曲線が、波長４００ｎｍ〜８００ｎｍの範囲内において極大値を有さず、極小値を１つ有する分光反射率曲線である
ことを特徴とする剥離フィルム。
【請求項２】
前記剥離層を備える側の剥離フィルムのＬ＊ａ＊ｂ＊表色系における反射色相が、−８≦ａ＊≦８、−１６≦ｂ＊≦８の両式を満たすことを特徴とする請求項１記載の剥離フィルム。
【請求項３】
前記剥離層が、湿式成膜法により形成されることを特徴とする請求項１または請求項２記載の剥離フィルム。
【請求項４】
フィルム基材の一方の面に最外層として剥離層を有する剥離フィルムであって、前記フィルム基材の前記剥離層が設けられていない側の面に印刷層を備えることを特徴とする請求項１乃至３のいずれかに記載の剥離フィルム。
【請求項５】
フィルム基材の少なくとも一方の面に剥離層を有する剥離フィルムであって、前記フィルム基材と前記剥離層の間に印刷層を備えることを特徴とする請求項１乃至４のいずれかに記載の剥離フィルム。
【請求項６】
請求項１乃至５のいずれかに記載の剥離フィルムと基体を備え、前記剥離フィルムの剥離層表面と前記基体表面が接触していることを特徴とする積層体。
【発明の詳細な説明】
【技術分野】
【０００１】
本発明は、フィルム基材の少なくとも一方の面に剥離層備える剥離フィルムに関し、さらに詳しくは液晶偏光板やプラズマディスプレイパネル（ＰＤＰ）、有機ＥＬなどの表示部材用の剥離フィルムや貼付型外用薬などの医療用の剥離フィルムに関するものである。
【背景技術】
【０００２】
従来、フィルム基材の少なくとも一方の表面に剥離層を設けた剥離フィルムはセラミックグリーンシートなどの工程用フィルム、粘着ラベル、粘着フィルム、液晶偏光板，ＰＤＰ、有機ＥＬなどの粘着付き光学表示構成部材のセパレータフィルム、貼付型外用薬など医療用フィルムのセパレータフィルムとして広く使用されている。剥離フィルムは。フィルム基材の少なくとも片面にシリコーン樹脂からなる剥離層が塗布形成された構造を有している。
【０００３】
【特許文献１】特開平１１−３００８８９７号公報
【特許文献２】特開平９−１５６０６０号公報
【発明の開示】
【発明が解決しようとする課題】
【０００４】
近年、液晶ディスプレイなどの大型化や高精細化にともない、異物や外観特性に関して要求品質がより厳しくなってきており、粘着付偏光板や位相差フィルムなどの光学部材の保護フィルムに剥離シートを用いる場合にあっては、剥離フィルム上に異物が少ないこと、異物がないことが要求される。光学部材上に異物が存在する場合には表示不良が発生することがある。
【０００５】
また、貼付型外用薬などの医療用のシートに剥離フィルムを貼りあわせる場合であっても、同様に、剥離フィルム上に異物が少ないこと、異物がないことが要求される。さらには、粘着ラベル、粘着フィルム等の粘着層に剥離フィルムを貼り合わせる場合にも、剥離フィルム上に異物が少ないこと、異物がないことが要求される。
【０００６】
剥離フィルムの異物や欠陥検査は、基材にシリコーン剥離層を塗布後加熱硬化させる工程の後、カメラなどによる画像解析による異物検査がインラインあるいはオフラインにて実施される。また、目視によって検査をおこなう場合もある。また、粘着製品に剥離フィルム貼った状態で異物検査や欠陥検査をおこなう場合もある。
【０００７】
この検査において、検査装置で異物検査をおこなう際に正常に検査できないといった問題が発生することがあった。また、人による目視検査の場合に、検査員が検査酔いを起こしたり、目が疲れやすく作業効率が低下したりするなどの問題が発生することがあった。
【０００８】
また、剥離フィルムにあっては、フィルム基材の反対面もしくはフィルム基材と剥離層との間に印刷層を設け、表示性や意匠性を付与する場合があり、特に医療用フィルムの場合、医薬品名や注意事項、ロゴマークなど表示するために印刷層を設ける場合がある。このとき、表示が読みづらくまた意匠性も著しく低下するといった問題が発生することがあった。
【０００９】
本発明は、フィルム基材の少なくとも片面に剥離層が形成された剥離フィルムにおいて、剥離フィルムの剥離特性を発現しつつ、異物欠陥検査が容易で、且つ、印刷層を設けた場合に意匠性にも優れた剥離フィルムを提供することを課題とする。
【課題を解決するための手段】
【００１０】
本発明者らは、剥離フィルムの剥離層側表面において、反射光が強く確認される場合や反射光が色味を有する場合及び反射光が色ムラを有する場合に、異物検査が困難になり、意匠性が低下することを発見し、上記課題を解決するに至った。
【００１１】
上記課題を解決するために請求項１に係る発明としては、フィルム基材の少なくとも一方の面の最外層として剥離層を有する剥離フィルムであって、前記剥離層を備える側の剥離フィルム表面の視感平均反射率が０．５％以上２．５％以下であり、且つ、前記剥離層を備える側の剥離フィルム表面の分光反射率曲線が、波長４００ｎｍ〜８００ｎｍの範囲内において極大値を有さず、極小値を１つ有する分光反射率曲線であることを特徴とする剥離フィルム。とした。
【００１２】
また、請求項２に係る発明としては、前記剥離層を備える側の剥離フィルムのＬ＊ａ＊ｂ＊表色系における反射色相が、−８≦ａ＊≦８、−１６≦ｂ＊≦８の両式を満たすことを特徴とする請求項１記載の剥離フィルムとした。
【００１３】
また、請求項３に係る発明としては、前記剥離層が、湿式成膜法により形成されることを特徴とする請求項１または請求項２記載の剥離フィルムとした。
【００１４】
また、請求項４に係る発明としては、フィルム基材の一方の面に最外層として剥離層を有する剥離フィルムであって、前記フィルム基材の前記剥離層が設けられていない側の面に印刷層を備えることを特徴とする請求項１乃至３のいずれかに記載の剥離フィルムとした。
【００１５】
また、請求項５に係る発明としては、フィルム基材の少なくとも一方の面に剥離層を有する剥離フィルムであって、前記フィルム基材と前記剥離層の間に印刷層を備えることを特徴とする請求項１乃至４のいずれかに記載の剥離フィルムとした。
【００１６】
また、請求項６に係る発明としては、請求項１乃至５のいずれかに記載の剥離フィルムと基体を備え、前記剥離フィルムの剥離層表面と前記基体表面が接触していることを特徴とする積層体とした。
【発明の効果】
【００１７】
上記構成の剥離フィルムとすることにより、色ムラがなく、異物欠陥検査が容易で、且つ、印刷層を設けた場合に意匠性にも優れた剥離フィルムとすることができた。
【発明を実施するための最良の形態】
【００１８】
以下、本発明の剥離フィルムについて説明する。
【００１９】
図１に本発明の剥離フィルムの説明断面図を示した。
本発明の剥離フィルム１は、フィルム基材１１の少なくとも一方の面に剥離層１２が設けられる。剥離層１２は、剥離フィルムの最外層に設けられる。
【００２０】
本発明の剥離フィルムは、剥離層１２を備える側の剥離フィルム１の視感平均反射率が０．５％以上２．５％以下であり、且つ、剥離層１２を備える側の剥離フィルム１の分光反射率曲線が波長４００ｎｍ〜８００ｎｍの範囲内において極大値を有さず極小値を１つ有することを特徴とする。
【００２１】
図２に本発明の剥離フィルムの分光反射率曲線（モデル）の説明図を示した。
本発明における剥離層を備える側の剥離フィルム表面の分光反射率曲線は、目的とする剥離層が設けられていない側のフィルム基材表面に艶消し黒色塗料を塗布したうえで、分光光度計により測定される。本発明の剥離フィルムの分光反射率曲線は、反射防止フィルム表面に対しての垂直方向から入射角度は５度に設定され、光源としてＣ光源を用い、２度視野の条件下で求められる。視感平均反射率は、可視光の各波長の反射率を比視感度により校正し、平均した反射率の値である。このとき、比視感度は明所視標準比視感度が用いられる。
【００２２】
本発明にあっては、剥離層を備える側の剥離フィルム表面の視感平均反射率が０．５％以上２．５％以下であり、分光反射率曲線が波長４５０ｎｍ〜９００ｎｍの範囲内において極大値を有さず極小値を１つ有する分光反射率曲線とすることにより、反射率が低いだけでなく、波長が大きくなるにつれ緩やかに減少し、極小値を境に緩やかに増加するＵ字型の分光反射率曲線とすることができる。
【００２３】
分光反射率曲線をＵ字型で非常に緩やかに変化する曲線とすることにより、反射光が少ないだけでなく、形成される剥離層の微小な膜厚の変動による色ムラを抑制することができる。
【００２４】
本発明の剥離フィルムの剥離層は、湿式成膜法により形成されるものであり、いかなる湿式成膜法を用いても、ある程度の面内での膜厚バラツキが発生してしまう。このとき、波長に対する反射率の変化量が大きい場合には、剥離層の膜厚変動による分光反射率曲線の変化にともない色味バラツキも大きくなり、色ムラとして認識されやすくなる。しかしながら、本発明のようにＵ字型で非常に緩やかに変化する曲線とすることにより、膜厚変動が色ムラとして認識されにくい剥離フィルムとすることができるものである。
【００２５】
色ムラの小さい剥離フィルムは、剥離フィルムの異物や欠陥の検査をカメラなどによる画像解析によっておこなった際にも安定的に異物や欠陥を検出することができる。また、目視によって剥離フィルムの異物や欠陥の検査をおこなった際にも、検査員の負担が少なく検査をおこなうことができる。
【００２６】
本発明の剥離フィルムにあっては、剥離層を備える側の剥離フィルム表面の視感平均反射率が０．５％以上２．５％以下であることを特徴とする。剥離フィルムの視感平均反射率を上記範囲内とすることにより、剥離フィルムの反射光を低減させることができ、異物欠陥検査が容易で、且つ、印刷層を設けた場合に意匠性にも優れた剥離フィルムとすることができる。
【００２７】
剥離フィルムの視感平均反射率が２．５％を超える場合にあっては、剥離フィルム表面で反射する反射光の度合いが大きくなることにより、異物欠陥検査時に反射光によって異物確認が困難になり、また、剥離フィルム自身の意匠性が低下する。また、剥離フィルムの視感平均反射率はその値が小さいほど、剥離フィルム表面で反射する反射光の度合いを小さくすることができる。しかしながら、視感平均反射率が０．５％より低い場合には、分光反射率曲線を波長４００ｎｍ〜８００ｎｍの範囲内において極大値を有さず極小値を１つ有する分光反射率曲線とした場合に、分光反射率曲線の極小値が極端に低下することとなり、これに伴い、分光反射率曲線が急峻な変化を伴うことになる。
【００２８】
分光反射率曲線が急峻に変化する剥離フィルムにあっては、湿式成膜法で形成される剥離層に膜厚変動が生じた際に発生する分光反射率曲線の変化が大きなものとなる。したがって、湿式成膜法によって形成される剥離層の膜厚変動による色味の変化が大きな剥離フィルム、色ムラのある剥離フィルムとなってしまう。
【００２９】
また、本発明の剥離フィルムにあっては、剥離層を備える側の剥離フィルムの分光反射率曲線が波長４００ｎｍ〜８００ｎｍの範囲内において極大値を有さず極小値を１つ有する分光反射率曲線であることを特徴とする。すなわち、本発明の剥離フィルムにおける分光反射率曲線はＵ型である。仮に、分光反射率曲線をその他の型、例えば、単調増加、単調減少、Ｎ型、Ｗ型等にした場合には、光反射率曲線が急峻な変化を伴うことになり、色ムラのある剥離フィルムとなってしまう。
【００３０】
また、本発明の剥離フィルムにあっては、剥離層１２を備える側の表面の剥離フィルム１のＬ＊ａ＊ｂ＊表色系における反射色相が−８≦ａ＊≦８、−１６≦ｂ＊≦８の両式を満たすことが好ましい。
【００３１】
本発明における剥離層を備える側の剥離フィルム表面の反射色相は、目的とする剥離層が設けられていない側のフィルム基材表面に艶消し黒色塗料を塗布したうえで、分光光度計により測定される。本発明の剥離フィルムの反射色相は、反射防止フィルム表面に対しての垂直方向から入射角度は５度に設定され、光源としてＣ光源を用い、２度視野の条件下で求められる。
【００３２】
剥離フィルムの反射色相を上記範囲内とすることにより、色味のない剥離フィルムとすることができる。Ｌ＊ａ＊ｂ＊表色系において４は、ａ＊、ｂ＊それぞれの値を０近傍とすることにより、剥離フィルムを無色とすることができる。しかしながら、本発明の剥離フィルムにおいて、反射色相の色分布の設計中心値はａ＊＝０、ｂ＊＝−４である。本発明にあっては、反射色相の色分布の設計中心値をａ＊＝０、ｂ＊＝−４とすることにより、設計中心の青色とし、色ムラが確認されにくいだけでなく、色相が異なり色味を認識されにくく、検査が容易であり、意匠性の高い剥離フィルムとすることができる。ｂ＊が８を超えると黄色領域となり、設計中心の青色とは色相が異なり観察者にとって色味が認識されやすくなる、またｂ＊が−１６未満では青系の反射色であるが色強度が強く、色味が目立ちやすくなる。ａ＊が８を超える場合にあっては赤色が強くなる。また、ａ＊が−８を下回る場合には、緑色が強くなる。
【００３３】
図３に、本発明の剥離フィルムの別の態様の説明断面図を示した。本発明の剥離フィルムにあっては図３（ａ）に示したように、剥離層１２が設けられていない側のフィルム基材１１の面に印刷層１３を備える。また、本発明の剥離フィルムにあっては、図３（ｂ）に示したように、剥離層１２とフィルム基材１１の間に印刷層１３を備える。
【００３４】
本発明の剥離フィルムは図３（ａ）、（ｂ）に示したように印刷層を備えた場合に、特に大きな効果を得ることができる。すなわち、本発明の印刷層を備える剥離フィルムは、反射光によって印刷層の意匠を低下させることなく、また、湿式成膜法で形成される剥離層の膜厚の面内バラツキによって発生する色ムラによって印刷層の意匠を低下させることなく、意匠性の高い剥離フィルムとすることができる。
【００３５】
図４に、本発明の剥離フィルムの別の態様の説明断面図を示した。本発明の剥離フィルムにあっては、図４のように剥離層１２と基材フィルム１１の間には密着性向上のためにアンカー層１４を設けても良い。
【００３６】
図５に、本発明の積層体の断面説明図を示した。本発明の積層体は剥離フィルムの剥離層表面１と基体２の一方の面が接触してなる。基体としては表面に粘着層を有するものを用いることができ、基体２の粘着層はその粘着性を維持するために剥離フィルム１の剥離層と貼り合わされる。
【００３７】
基体としては、粘着テープ及び粘着シートや、表面に粘着層を有する液晶偏光板やプラズマディスプレイパネル（ＰＤＰ）、有機ＥＬなどの表示部材、貼付型外用薬などの医療用シート及び医療用フィルム等を用いることができる。
【００３８】
次に、本発明の剥離フィルムの製造方法について説明する。
【００３９】
本発明の剥離フィルムに用いられる、フィルム基材としては、ポリエチレンフィルム、ポリプロピレンフィルム、延伸ポリプロピレン（ＯＰＰ）フィルム等のポリオレフィン系フィルム、ポリエチレンテレフタレート（ＰＥＴ）フィルム、ポリエチレンナフタレートフィルム等のポリエステル系フィルム、トリアセチルセルロースフィルム、ジアセチルセルロースフィルム、セロファンフィルム等のセルロース系フィルム、６−ナイロン、６，６−ナイロン等のポリアミド系フィルム、ポリメチルメタクリレートフィルム等のアクリル系フィルム、ポリスチレンフィルム、ポリ塩化ビニルフィルム、ポリイミドフィルム、ポリビニルアルコールフィルム、ポリカーボネートフィルム、エチレンビニルアルコールフィルム等の有機高分子からなるものが用いることができる。
【００４０】
また、これらのフィルム基材は積層構造であっても構わない。また、フィルム基材は、必要に応じて酸化防止剤、染料、顔料などを添加することができる。
【００４１】
本発明の剥離フィルムにあっては、剥離層は、剥離層形成用材料をフィルム基材上に塗布することにより形成される。
【００４２】
本発明の剥離層形成用材料としては、付加硬化型、ＵＶ硬化型などの硬化反応タイプの剥離フィルム用シリコーンコート材を用いることができる。具体的には東レ・ダウコーニング（株）製  ＳＲＸ２１１、ＬＴＣ７５０Ａ、ＬＴＣ７６０Ａ、ＢＹ２４−５１０、信越化学（株）製  ＫＳ７７４、ＫＳ８４７、ＫＳ５５０８、モメンティブパフォーマンスマテリアルズ製  ＴＰＲ６７００、ＴＰＲ６７０２、ＴＰＲ６７１０、ＴＰＲ６７２１、ＴＰＲ６５００、荒川化学工業（株）製  ＵＶ―ＰＯＬＹ２００，ＵＶ−ＰＯＬＹ２０１などを用いることができが、これらは限定されるものではない。また、剥離層形成材料としては、フッ素系材料を用いることもできる。
【００４３】
また、剥離層形成材料にあっては、硬化タイプにあわせて、各種硬化触媒や光開始剤が用いられ、適宜添加される。例えば、剥離層形成材料として用シリコーンコート材を用いる場合には、東レ・ダウコーニング（株）製ＳＲＸ２１２，ＮＣ−２５，ＢＹ２４−８３５など  、信越化学（株）製  ＰＬ−５０Ｔなど、モメンティブパフォーマンスマテリアルズ社製  ＣＭ６７０、ＵＶ９３８０、荒川化学工業（株）製ＵＶ―ＣＡＴＡ２１１などを硬化触媒、光開始剤として用いることができる。
【００４４】
また、剥離層形成材料には、必要に応じて、溶媒が加えられる。溶媒を加えることにより、塗工適性を向上させることができる。溶媒としては、トルエン、キシレン、シクロヘキサン、シクロヘキシルベンゼンなどの芳香族炭化水素類、ｎ−ヘキサンなどの炭化水素類、ジブチルエーテル、ジメトキシメタン、ジメトキシエタン、ジエトキシエタン、プロピレンオキシド、ジオキサン、ジオキソラン、トリオキサン、テトラヒドロフラン、アニソールおよびフェネトール等のエーテル類、また、メチルイソブチルケトン、メチルブチルケトン、アセトン、メチルエチルケトン、ジエチルケトン、ジプロピルケトン、ジイソブチルケトン、シクロペンタノン、シクロヘキサノン、メチルシクロヘキサノン、およびメチルシクロヘキサノン等のケトン類、また蟻酸エチル、蟻酸プロピル、蟻酸ｎ−ペンチル、酢酸メチル、酢酸エチル、プロピオン酸メチル、プロピオン酸エチル、酢酸ｎ−ペンチル、およびγ−プチロラクトン等のエステル類の中から塗工適正等を考慮して適宜選択される。
【００４５】
また、剥離層形成用材料には添加剤として、表面調整剤、レベリング剤、屈折率調整剤、密着性向上剤、光増感剤等を加えることもできる。
【００４６】
また、これらの剥離層形成材料にあっては、いずれも硬化膜の屈折率は汎用のプラスチック基材に比べ低い屈折率であるが、基材との屈折率調整のために、低屈折率剤としてのフッ化マグネシウム微粒子や多孔質シリカ微粒子、高屈折率剤としてアルミナ微粒子や酸化チタン微粒子など添加することもできる。
【００４７】
本発明の剥離層形成材料は、塗布工程において湿式成膜法によりフィルム基材上に塗布される。このとき、必要に応じて、塗布工程後に溶媒を除去するための乾燥工程が設けられ、硬化工程として電離放射線照射工程、加熱工程が設けられる。塗布工程における剥離層形成材料の塗布方法としては、ロールコーター、リバースロールコーター、グラビアコーター、マイクログラビアコーター、ナイフコーター、バーコーター、ワイヤーバーコーター、ダイコーター、ディップコーターを用いた塗布方法を用いることができる。
【００４８】
本発明の剥離フィルムにあっては、形成される剥離層の光学膜厚、形成される剥離層とフィルム基材の屈折率差を考慮し、剥離層を形成することにより、本発明の反射光が少なく、色ムラの少ない剥離フィルムとすることができる。すなわち、形成される剥離層の光学膜厚、形成される剥離層とフィルム基材の屈折率差を考慮することにより、剥離層を備える側の剥離フィルムの視感平均反射率を０．５％以上２．５％以下とし、且つ、剥離層を備える側の剥離フィルムの分光反射率曲線を波長４００ｎｍ〜８００ｎｍの範囲内において極大値を有さず極小値を１つ有する分光反射率曲線とする剥離フィルムとすることができる。
【００４９】
本発明の剥離フィルムにあっては、反射光の度合いが小さく、色ムラのない剥離フィルムとするために、その分光反射率曲線が比視感度の高い波長５５０ｎｍ付近において低い値を示し、ほぼ平坦で変化が緩やかであることが要求される。具体的には、形成される剥離層の屈折率をフィルム基材の屈折率よりも小さくし、その屈折率差を０．０５以上０．２５以下の範囲内とし、剥離層の光学膜厚が光学膜厚が１１３ｎｍ以上２２５ｎｍ以下とすることが好ましい。剥離層の屈折率をフィルム基材の屈折率よりも小さくし、フィルム基材と剥離層の屈折率差を上記範囲内とすることにより、容易に分光反射率曲線をＵ字型で非常に緩やかな曲線とし、反射色相が無色に近く、色ムラのない剥離フィルムとすることができる。
【００５０】
形成される剥離層の屈折率がフィルム基材の屈折率よりもよりも大きい場合には、光干渉によって剥離フィルムの平均反射率を２．５％以下とすることが困難となる。また、フィルム基材と剥離層の屈折率差が、０．２５を超える場合にあっては，剥離フィルムの視感平均反射率を０．５％以上２．５％以下とし、且つ、分光反射率曲線が、波長４００ｎｍ〜８００ｎｍの範囲内においてＵ字型とすることが困難となる。また、屈折率差が０．０５未満の場合、剥離フィルムの平均反射率を２．５％以下とすることが困難となる。
【００５１】
なお、本発明において、基材及び剥離層の屈折率は、ベッケ線法などによる直接測定法あるいは分光光度計や分光エリプソメーターによる光学薄膜シミュレーション法により求めることができる。
【００５２】
本発明の剥離フィルムにあっては、λ＝４５０ｎｍとしたときに剥離層の光学膜厚がλ／４付近からλ／２となるように設計される。具体的には、光学膜厚を１１３ｎｍ以上２２５ｎｍ以下の範囲内とすることにより、得られる分光反射率曲線を極大値を有さず、極小値を１つ有し、波長が大きくなるにつれ緩やかに減少し、極小値を境に緩やかに増加するＵ字型であり、非常に平坦な曲線とすることができる。剥離層の光学膜厚が１１３ｎｍ未満の場合、反射率を下げることが困難で所望の平均反射率２．５％以下が得られなく、また剥離層自身の性能もある程度以上の膜厚がないと十分な剥離性能が発現されない場合があり不適となってしまう。また、２２５ｎｍを超えると可視光域における反射率曲線がＵ字型の緩やかな曲線とすることができず、色ムラを抑制することが困難となってしまう。
【００５３】
本発明に設けられる印刷層形成材料としては、公知のインクを用いることができる。多色刷りの場合は、複数のインクを用いることができる。印刷層の形成方法としては、凸版印刷法、グラビア印刷法（凹版印刷法）、オフセット印刷法、スクリーン印刷法、インクジェット印刷法等の印刷法を用いることができる。
【００５４】
また、本発明の剥離フィルムにおけるアンカー層形成材料としては、エポキシ系、ポリエステルウレタン系、アクリルウレタン系、シランカップリング剤系、チタンキレート系などプラスチックフィルムのプライマーとして用いられているものを適宜選択できる。具体例としては大日精化工業社製のセイカダインＰＥＴプライマー、大日本インキ製のＧ５８８グロス、東洋モートン社製ＢＬＳ−ＰＣ５０、東洋紡社製のバイロンＵＲ１３５０  ＵＲ３２００などのポリエステル系やアクリル系などの樹脂単独あるいはイソシアネート硬化剤と組み合わせたものを用いることができ、またシランカップリング剤の例として東レダウコーニング社製ＢＹ−２４６、チタンキレート系の例としては松本製薬社製ＴＣ１００などを用いることができる。
【００５５】
本発明のアンカー層形成材料は、塗布工程において湿式成膜法によりフィルム基材上に塗布され、アンカー層が形成される。このとき、必要に応じて、塗布工程後に溶媒を除去するための乾燥工程が設けられ、硬化工程として電離放射線照射工程、加熱工程が設けられる。塗布工程におけるアンカー層形成材料の塗布方法としては、ロールコーター、リバースロールコーター、グラビアコーター、マイクログラビアコーター、ナイフコーター、バーコーター、ワイヤーバーコーター、ダイコーター、ディップコーターを用いた塗布方法を用いることができる。
【００５６】
以上により、本発明の剥離フィルムは製造される。
【実施例】
【００５７】
以下、実施例を示す。なお、実施例における「モメンティブ製」とは「モメンティブパフォーマンスマテリアルズ製」のことである。
【００５８】
（実施例１）
基材として厚さ７５μｍの二軸延伸ポリエチレンテレフタレートフィルム（帝人製  メリネックスＳ）を用い、下記組成の剥離層形成材料（塗液）をバーコーターにより塗布し、１４０℃−１ｍｉｎ乾燥硬化して剥離フィルムを得た。得られた剥離フィルムの剥離層の膜厚は１０１ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
トルエン                                                    ６０重量部
ｎ−ヘキサン                                                ３０重量部
【００５９】
（実施例２）
基材として厚さ７５μｍの二軸延伸ポリエチレンテレフタレートフィルム（帝人製  メリネックスＳ）を用い、下記組成の剥離層形成材料（塗液）をバーコーターにより塗布し、１４０℃−１ｍｉｎ乾燥硬化して剥離フィルムを得た。得られた剥離フィルムの剥離層の膜厚は１２６ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
トルエン                                                    ６０重量部
ｎ−ヘキサン                                                ３０重量部
【００６０】
（実施例３）
基材として厚さ７５μｍのアクリルフィルム（住友化学製  テクノロイ）を用い、下記組成の剥離層形成材料（塗液）をバーコーターにより塗布し、１４０℃−１ｍｉｎ乾燥硬化して剥離フィルムを得た。得られた剥離フィルムの剥離層の膜厚は９８ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
トルエン                                                    ６０重量部
ｎ−ヘキサン                                                ３０重量部
【００６１】
（実施例４）
基材として厚さ７５μｍの二軸延伸ポリエチレンテレフタレートフィルム（帝人製  メリネックスＳ）を用い、下記組成の剥離層形成材料（塗液）をバーコーターにより塗布し、１００℃−１ｍｉｎ乾燥した後、コンベア式ＵＶ硬化装置にて、積算露光量５００ｍＪ／ｃｍ２で硬化して剥離フィルムを得た。得られた剥離フィルムの剥離層の膜厚は１１０ｎｍであった。
＜剥離層形成材料（塗液）＞
シリコリースＵＶ  ＰＯＬＹ２００（荒川化学工業（株）製）          ４重量部
シリコリースＵＶ  ＣＶＡＴＡ２１１
（光開始剤／モメンティブ製）  ０．１重量部
酢酸エチル                                                      ４８重量部
ｎ−ヘキサン                                                    ４８重量部
【００６２】
（比較例１）
基材として厚さ７５μｍの二軸延伸ポリエチレンテレフタレートフィルム（帝人製  メリネックスＳ）を用い、下記組成の剥離層形成材料（塗液）をバーコーターにより塗布し、１４０℃−１ｍｉｎ乾燥硬化して剥離フィルムを得た。得られた剥離フィルムの剥離層の膜厚は３２２ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
トルエン                                                    ６０重量部
ｎ−ヘキサン                                                ３０重量部
【００６３】
（比較例２）
基材として厚さに７５μｍの二軸延伸ポリエチレンテレフタレートフィルム（帝人製  メリネックスＳ）を用い、下記組成の剥離層形成材料（塗液）をバーコーターにより塗布し、１４０℃−１ｍｉｎ乾燥硬化して剥離フィルムを得た。得られた剥離フィルムの剥離層の膜厚は１０４ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
屈折率１．２８の多孔質シリカ粒子（平均粒径４０ｎｍ）        ３０重量部
トルエン                                                    ６０重量部
ｎ−ヘキサン                                                ３０重量部
【００６４】
（比較例３）
基材として厚さ７５μｍのアクリルフィルム（住友化学製  テクノロイ）を用い
下記組成の剥離層形成材料（塗液）をバーコーターにより塗布し、１４０℃−１ｍｉｎ乾燥硬化して剥離フィルムを得た。得られた剥離フィルムの剥離層の膜厚は４０６ｎｍであった。
＜剥離層形成材料（塗液）＞
ＴＰＲ６７０２（シリコーンコート材／モメンティブ製）        １０重量部
ＣＭ６７０（硬化触媒／モメンティブ製）                    ０．１重量部
トルエン                                                    ６０重量部
ｎ−ヘキサン                                                ３０重量部
【００６５】
（比較例４）
基材として厚さ７５μｍの二軸延伸ポリエチレンテレフタレートフィルム（帝人製  メリネックスＳ）を用い、下記組成の剥離層形成材料（塗液）をバーコーターにより塗布し、１００℃−１ｍｉｎ乾燥した後、コンベア式ＵＶ硬化装置にて、積算露光量５００ｍＪ／ｃｍ２で硬化して剥離フィルムを得た。得られた剥離フィルムの剥離層の膜厚は６０ｎｍであった。
＜剥離層形成材料（塗液）＞
シリコリースＵＶ  ＰＯＬＹ２００（荒川化学工業（株）製）          ４重量部
シリコリースＵＶ  ＣＶＡＴＡ２１１
（光開始剤／モメンティブ製）  ０．２重量部
酢酸エチル                                                      ４８重量部
ｎ−ヘキサン                                                    ４８重量部
【００６６】
実施例１〜４、および比較例１〜４にて得られた剥離フィルムについて以下の評価を行った。
【００６７】
・分光反射率の測定
得られた剥離フィルムの剥離層形成面と反対側の面を黒色艶消しスプレーにより黒色に塗布した。スプレー塗布後、自動分光光度計（日立製作所製、Ｕ−４０００）を用い、Ｃ光源、２度視野の条件下で、低屈折率層形成面について入射角５°における分光反射率を測定し、得られた反射率曲線から平均視感反射率（Ｙ％）、色相（ａ＊、ｂ＊）を算出した。
【００６８】
・剥離フィルムの色ムラの評価
得られた剥離フィルムの剥離層形成面と反対側の面を黒色艶消しスプレーにより黒色に塗布した。塗布後、剥離フィルムを目視で観察（蛍光灯スタンド直下３０ｃｍ、天井蛍光灯下１．５ｍ）し、色ムラの発生を観察した。評価基準を以下に示す。
二重丸印：スタンド直下でも色ムラが見えにくい
丸印    ：スタンド直下ではやや色ムラあるが、天井下では色ムラが見えない
三角印  ：天井下でも容易に色ムラが確認される
バツ印  ：天井下でも色ムラがはっきりと確認される
【００６９】
・印刷した剥離フィルムの色ムラ及び意匠性の評価
得られた剥離フィルムの剥離層形成面と反対側の面に、東洋インキ製グラビアインキを用い白、藍、墨の３色ベタ印刷をおこない色見サンプルを作成し、色ムラ評価と同様に、剥離フィルムを目視で観察（蛍光灯スタンド直下３０ｃｍ、天井蛍光灯下１．５ｍ）し、色ムラの発生を観察した。評価基準を以下に示す。
二重丸印：スタンド直下でも色ムラが見えにくく、意匠性が極めて高い
丸印    ：スタンド直下ではやや色ムラあるが、天井下では色ムラは確認できず、
意匠性が高い
三角印  ：天井下でも容易に色ムラが確認され、意匠性は低い
バツ印  ：天井下でも色ムラがはっきりと確認され、意匠性は極めて低い
【００７０】
・剥離力
得られた剥離フィルムの剥離層形成面にポリエステル粘着テープ（日東電工製３１Ｂ）を貼り、ガラス板にはさみ２０ｇ／ｃｍ２の荷重で圧着、５時間放置した後、引っ張り試験機にて３００ｍｍ／ｍｉｎの速度で１８０度剥離したときの抵抗値を測定（試験片２５ｍｍ×１００ｍｍ）。
【００７１】
なお、（実施例１）〜（実施例４）、（比較例１）〜（比較例４）の剥離フィルムにおいて、剥離層の膜厚については、透過型電子顕微鏡（ＴＥＭ）による断面観察をおこなうことにより測定した。また、基材、剥離層の屈折率については、得られた分光反射率曲線について光学シミュレーションをおこなうことにより求めた。
【００７２】
（実施例１）〜（実施例４）、（比較例１）〜（比較例４）で得られた剥離フィルムの評価結果を（表１）に示す。また、（実施例１）〜（実施例４）、（比較例１）〜（比較例４）で得られた剥離フィルムの剥離層側の分光反射率曲線を図６〜図１３に示す。
【００７３】
【表１】
0005050933.tif 000002
【００７４】
（実施例１）〜（実施例４）の剥離フィルムは、剥離層を備える側の剥離フィルムの視感平均反射率が０．５％以上２．５％以下であり、且つ、剥離層を備える側の剥離フィルムの分光反射率曲線が、波長４００ｎｍ〜８００ｎｍの範囲内において極大値を有さず、極小値を１つ有する剥離フィルムであり、色ムラが確認されにくい剥離フィルムとすることができた。
【００７５】
また、裏面に白、藍、墨の３色ベタ印刷をおこなった（実施例１）〜（実施例４）及び（比較例１）〜（比較例４）の剥離フィルムについて、天井の蛍光灯を備える部屋で異物確認検査を目視によりおこなった。その結果、（実施例１）〜（実施例４）の剥離フィルムは異物を容易に確認することができた。一方、（比較例１）〜（比較例４）の剥離フィルムにあっては、異物を確認するために剥離フィルムと蛍光灯の角度を調節しながら剥離フィルム表面を凝視する必要があり、異物を容易に確認することはできなかった。すなわち、（実施例１）〜（実施例４）の剥離フィルムにあっては、色ムラがなく、異物検査が容易な剥離フィルムとすることができた。
【産業上の利用可能性】
【００７６】
本発明の剥離フィルムは、色ムラのない剥離フィルムを得ることができ、異物検査を容易たらしめ、異物付着による不良問題が重要視される光学ディスプレイなどの表示用部材製造における工程用剥離フィルムや医療医薬の剥離フィルム用途に好適である。本発明の剥離フィルムに印刷層を設ける場合にも、剥離フィルムは剥離層表面の反射率が低く、色ムラもないので、対象となる粘着付製品の内容表示やデザイン、意匠性を損なうことがなく、表示性、意匠性の高い剥離フィルムを得ることができる。
【図面の簡単な説明】
【００７７】
【図１】図１は、本発明の剥離フィルムの説明断面図である。
【図２】図２は、本発明の剥離フィルムの分光反射率曲線（モデル）の説明図である。
【図３】図３は、本発明の剥離フィルムの別の態様の説明断面図である。
【図４】図４は、本発明の剥離フィルムの別の態様の説明断面図である。
【図５】図５は、本発明の積層体の断面説明図である。
【図６】図６は（実施例１）の剥離フィルムの分光反射率曲線である。
【図７】図７は（実施例２）の剥離フィルムの分光反射率曲線である。
【図８】図８は（実施例３）の剥離フィルムの分光反射率曲線である。
【図９】図９は（実施例４）の剥離フィルムの分光反射率曲線である。
【図１０】図１０は（比較例１）の剥離フィルムの分光反射率曲線である。
【図１１】図１１は（比較例２）の剥離フィルムの分光反射率曲線である。
【図１２】図１２は（比較例３）の剥離フィルムの分光反射率曲線である。
【図１３】図１３は（比較例４）の剥離フィルムの分光反射率曲線である。
【符号の説明】
【００７８】
１      剥離フィルム
１１    フィルム基材
１２    剥離層
１３    印刷層
１４    アンカー層
２      基体
【図１】
0005050933.tif 000003
【図２】
0005050933.tif 000004
【図３】
0005050933.tif 000005
【図４】
0005050933.tif 000006
【図５】
0005050933.tif 000007
【図６】
0005050933.tif 000008
【図７】
0005050933.tif 000009
【図８】
0005050933.tif 000010
【図９】
0005050933.tif 000011
【図１０】
0005050933.tif 000012
【図１１】
0005050933.tif 000013
【図１２】
0005050933.tif 000014
【図１３】
0005050933.tif 000015